ОГНЕСТОЙКИЙ КОМПОЗИЦИОННЫЙ МАТЕРИАЛ И СПОСОБ ЕГО ПОЛУЧЕНИЯ

1. Огнестойкий композиционный материал, содержащий основу и наполнитель, отличающийся тем, что основой является перфорированный минеральный волокнистый материал, свободные объемы и объемы перфораций которого заполнены наполнителем, содержащим, как минимум, один каучук или полимер, обладающие огнестойкостью в диапазоне температур от 200 до 700°С, или жидкое стекло, отвердитель и стабилизатор.
2. Материал по п.1, отличающийся тем, что минеральный волокнистый материал представляет собой минеральную вату.
3. Материал по п.1, отличающийся тем, что в качестве каучука содержит, как минимум, один синтетический каучук, такой как кремнийорганический каучук, фторкремнийорганический каучук, хлоропреновый каучук, синтетический каучук фтористый или их смеси.
4. Материал по п.3, отличающийся тем, что в качестве кремнийорганического каучука содержит, как минимум, один синтетический каучук термостойкий низкомолекулярный, синтетический низкомолекулярный кремнийорганический каучук со стирольными концевыми группами, силоксановый каучук или их смеси.
5. Материал по п.3, отличающийся тем, что в качестве фторкремнийорганического каучука содержит, как минимум, один фторсилоксановый каучук, синтетический каучук термостойкий фторсодержащий или их смеси.
6. Материал по п.3, отличающийся тем, что в качестве хлоропренового каучука содержит, как минимум, один полихлоропрен, наирит, неопрен, байпрен или их смеси.
7. Материал по п.3, отличающийся тем, что в качестве синтетического каучука фтористого содержит, как минимум, один синтетический каучук фтористый на основе сополимеров трифторхлорэтилена с винилиденфторидом, синтетический каучук фтористый на основе сополимеров винилиденфторида с гексафторпропиленом или их смеси.
8. Материал по п.1, отличающийся тем, что в качестве полимера содержит, как минимум, один кремнийорганический полимер, такой как полиорганосилоксан, полиэлементоорганосилоксан или их смесь.
9. Материал по п.8, отличающийся тем, что в качестве полиорганосилоксана содержит, как минимум, один полиметилфенилсилоксан, полидиметилфенилсилоксан, полиметилсилоксан, полидиметилсилоксан, полифенилсилоксан, полиэтилфенилсилоксан, полидиэтилфенилсилоксан, полиметилхлорфенилсилоксан, полифторфенилсилоксан, полифеноксифенилсилоксан или их смеси.
10. Материал по п.8, отличающийся тем, что в качестве полиэлементоорганосилоксана содержит, как минимум, один полиалюмофенилсилоксан, полититанофенилсилоксан, полиборорганосилоксан, полиалюмоорганосилоксан, полититаноорганосилоксан или их смеси.
11. Материал по п.1, отличающийся тем, что в качестве жидкого стекла, содержит водный раствор силиката натрия, водный раствор силиката калия или их смесь.
12. Материал по п.1, отличающийся тем, что отвердитель выбран
из группы: метилтриэтоксисилан, тетраметилдисилоксан, тетраацетоксисилан, метилтриацетоксисилан, амин, полиамин, диэтиламин,аминосилан, гексаметилендиамин, полиэтиленполиамин, аминопропилтриэтоксисилан, аминоизопропилтриэтоксисилан, аминоорганотриэтоксисилан, тетраэтоксисилан, диэтилдикаприлат олова, диэтилакрилат олова, дибутилакрилат олова или их смеси или
из группы: алкоксисиланы, растворы оловоорганических соединений в эфирах ортокремниевой кислоты, аминоорганотриэтоксисилан с тетрабутоксититаном, аминоорганоалкоксисиланы или их смеси, или
из группы: кремнефтористый натрий, хлорид бария, кремнефтористая кислота, щавелевая кислота, ортофосфорная кислота, уксусная кислота, хлористый кальций, алюминат натрия, диацетат этиленгликоля, моноацетат этиленгликоля или их смеси.
13. Материал по п.1, отличающийся тем, что в качестве стабилизатора содержит коллоидный диоксид кремния, замещенные фенолы, вторичные ароматические амины или их смеси.
14. Материал по п.1, отличающийся тем, что наполнитель содержит антипирен, выбранный из группы: аммоний фосфорнокислый двузамещенный, параформ, мочевина, бисульфат графита, мочевиноформальдегидная смола, мочевиномеламиноформальдегидная смола, меламин, полифосфат аммония, пентаэрит, интеркалированный графит, окисленный графит, нитрат графита, модифицированный ледяной уксусной кислотой окисленный графит, нейтрализованный интеркалированный графит или их смеси или раствор хлорсульфированного полиэтилена в органическом растворителе, выбранном из группы: толуол, ксилол, бутанол или их смеси, или из группы: бура, диаммоний фосфат, сульфат аммония, сернокислый аммоний, фосфорнокислый аммоний, фосфорнокислый натрий, борная кислота или их смеси, или из группы: оксид магния; оксид кальция; гидрат окиси алюминия; природный графит; алюмосиликаты, хлорпарафин, трехокись сурьмы, фосфоросодержащие соединения, хлорированные полиэтилены, тетрабромпараксилол, гексабромциклододекан, декабромдифенилоксид или их смеси.
15. Материал по п.1, отличающийся тем, что наполнитель содержит пигменты, выбранные из группы: алюминиевая пудра, окись титана, красные железооксидные, красные кадмиевые, хромовые или кобальтовые соединения, цинковая пыль, цинковый крон, титанат кобальта или их смеси.
16. Материал по п.8, отличающийся тем, что наполнитель содержит модификатор, выбранный из группы: алкидные, эпоксидные, акриловые, полиэфирные, фенолоформальдегидные смолы, эфиры целлюлозы, эфиры акриловой кислоты или их смеси.
17. Материал по п.1, отличающийся тем, что наполнитель содержит диспергирующие добавки, выбранные из группы: соли поликарбоновых кислот, полифосфаты, этоксисилаты жирных спиртов или их смеси.
18. Материал по п.1, отличающийся тем, что наполнитель содержит микросферы, выбранные из группы: стеклянные, алюмосиликатные, углеродные, керамические вакуумные.
19. Материал по п.1, отличающийся тем, что на поверхность огнестойкого композиционного материала может быть нанесено покрытие, выбранное из группы: полимерная пленка, металлическая пленка, металлополимерная декоративно-защитная пленка, стеклоткань.
20. Способ получения огнестойкого композиционного материала, включающий операцию введения наполнителя в основу, отличающийся тем, что в качестве основы используют минеральный волокнистый материал, в котором выполняют перфорацию, обеспечивая площадь перфорированной поверхности в горизонтальном сечении до 75%, затем приготовленный жидкий наполнитель, содержащий, как минимум, один каучук или полимер, обладающие огнестойкостью в диапазоне температур от 200 до 700°С, или жидкое стекло, отвердитель и стабилизатор, наносят на перфорированную поверхность, заполняя свободные объемы и объемы перфораций при комнатной температуре, после чего выдерживают в течение 15-28 ч до полного отверждения композиционного материала.
21. Способ по п.20, отличающийся тем, что в качестве стабилизатора содержит коллоидный диоксид кремния, замещенные фенолы, вторичные ароматические амины или их смеси.
22. Способ по п.20, отличающийся тем, что наполнитель содержит антипирен выбранный из группы: аммоний фосфорнокислый двузамещенный, параформ, мочевина, бисульфат графита, мочевиноформальдегидная смола, мочевиномеламиноформальдегидная смола, меламин, полифосфат аммония, пентаэрит, интеркалированный графит, окисленный графит, нитрат графита, модифицированный ледяной уксусной кислотой окисленный графит, нейтрализованный интеркалированный графит или их смеси, или раствор хлорсульфированного полиэтилена в органическом растворителе, выбранном из группы: толуол, ксилол, бутанол или их смеси, или из группы: бура, диаммоний фосфат, сульфат аммония, сернокислый аммоний, фосфорнокислый аммоний, фосфорнокислый натрий, борная кислота или их смеси, или из группы: оксид магния; оксид кальция; гидрат окиси алюминия; природный графит; алюмосиликаты, хлорпарафин, трехокись сурьмы, фосфоросодержащие соединения, хлорированные полиэтилены, тетрабромпараксилол, гексабромциклододекан, декабромдифенилоксид или их смеси.
23. Способ по п.20, отличающийся тем, что наполнитель содержит пигменты, выбранные из группы: алюминиевая пудра, окись титана, красные железооксидные, красные кадмиевые, хромовые или кобальтовые соединения, цинковая пыль, цинковый крон, титанат кобальта или их смеси.
24. Способ по любому из пп.20-23, отличающийся тем, что используют наполнитель следующего состава, мас.%:
синтетический каучук
45-93
отвердитель
5-10
стабилизатор
2-6
пигменты
0-6
антипирены
0-48.
25. Способ по п.24, отличающийся тем, что в качестве синтетического каучука содержит, как минимум, один синтетический каучук термостойкий низкомолекулярный, синтетический низкомолекулярный кремнийорганический каучук со стирольными концевыми группами, силоксановый каучук или их смеси.
26. Способ по п.24, отличающийся тем, что отвердитель выбран из группы: метилтриэтоксисилан, тетраметилдисилоксан, тетраацетоксисилан, метилтриацетоксисилан, амин, полиамин, диэтиламин,аминосилан, гексаметилендиамин, полиэтиленполиамин, аминопропилтриэтоксисилан, аминоизопропилтриэтоксисилан, аминоорганотриэтоксисилан, тетраэтоксисилан, диэтилдикаприлат олова, диэтилакрилат олова, дибутилакрилат олова или их смеси.
27. Способ по п.24, отличающийся тем, что наполнитель содержит растворитель, такой как ароматические углеводороды и их смеси с простыми и сложными эфирами, кетонами или спиртами в количестве до 30 мас.%.
28. Способ по любому из пп.20-23, отличающийся тем, что используют наполнитель следующего состава, мас.%:
кремнийорганический полимер
25-85
отвердитель
5-10
стабилизатор
2-6
пигменты
0-6
антипирены
0-65.
29. Способ по п.28, отличающийся тем, что в качестве кремнийорганического полимера содержит, как минимум, один полиорганосилоксан, выбранный из группы: полиметилфенилсилоксан, полидиметилфенилсилоксан, полиметилсилоксан, полидиметилсилоксан, полифенилсилоксан, полиэтилфенилсилоксан, полидиэтилфенилсилоксан, полиметилхлорфенилсилоксан, полифторфенилсилоксан, полифеноксифенилсилоксан или полиэлементоорганосилоксан, выбранный из группы: полиалюмофенилсилоксан, полититанофенилсйлоксан, полиборорганосилоксан, полиалюмоорганосилоксан, полититаноорганосилоксан, или их смеси.
30. Способ по п.28, отличающийся тем, что отвердитель выбран из группы: алкоксисиланы, растворы оловоорганических соединений в эфирах ортокремниевой кислоты, аминоорганотриэтоксисилан с тетрабутоксититаном, аминоорганоалкоксисиланы или их смеси.
31. Способ по п.28, отличающийся тем, что наполнитель содержит модификатор в количестве до 60 мас.%, выбранный из группы: алкидные, эпоксидные, акриловые, полиэфирные, фенолоформальдегидные смолы, эфиры целлюлозы, эфиры акриловой кислоты или их смеси.
32. Способ по п.28, отличающийся тем, что наполнитель содержит растворитель, такой как ароматические углеводороды и их смеси с простыми и сложными эфирами, кетонами или спиртами в количестве 5-30 мас.%.
33. Способ по любому из пп.20-23, отличающийся тем, что используют наполнитель следующего состава, в мас.%:
жидкое стекло
20-97
отвердитель
1-15
стабилизатор
2-6
пигменты
0-6
антипирены
0-65.
34. Способ по п.33, отличающийся тем, в качестве жидкого стекла содержит водный раствор силиката натрия, водный раствор силиката калия или их смеси.
35. Способ по п.33, отличающийся тем, что отвердитель выбран из группы: кремнефтористый натрий, хлорид бария, кремнефтористая кислота, щавелевая кислота, ортофосфорная кислота, уксусная кислота, хлористый кальций, алюминат натрия, диацетат этиленгликоля, моноацетат этиленгликоля или их смеси.
36. Способ по п.33, отличающийся тем, что наполнитель содержит растворитель в количестве до 30 мас.%, в качестве которого используют воду.
37. Способ по любому из пп.20-23, отличающийся тем, что наполнитель содержит диспергирующие добавки в количестве до 2 мас.%, выбранные из группы: соли поликарбоновых кислот, полифосфаты, этоксисилаты жирных спиртов или их смеси.
38. Способ по любому из пп.20-23, отличающийся тем, что наполнитель содержит микросферы в количестве до 25 мас.%, выбранные из группы: стеклянные, алюмосиликатные, углеродные, керамические вакуумные.
39. Способ по п.20, отличающийся тем, что на поверхность огнестойкого композиционного материала может быть нанесено покрытие, выбранное из группы: полимерная пленка, металлическая пленка, металлополимерная декоративно-защитная пленка, стеклоткань.